АДСОРБЕНТ ДЛЯ ОСУШКИ ГАЗОВ
ADSORBENT FOR DRYING GASES

Изобретение относится к адсорбентам, используемым для осушки от воды газовых сред, включая воздух и технические газы.
Глубокая осушка воздуха и технических газов, т.е. удаление воды, используется во многих современных технологиях и разработка адсорбентов с высокой емкостью по воде представляет собой важнейшую техническую задачу
2
Известны оксидные (например, силикагель) и цеолитные (типа А, X. Y и др.) адсорбенты для удаления воды из воздуха и других газов и их смесей (Р. Айлер, Химия кремнезема, М.: Мир, 1982; Д. Брек, Цеолитовые молекулярные сита, М.: Мир, 1976). Они имеют ряд недостатков: низкая адсорбционная емкость по воде (не выше 20-30 вес.% в расчете на сухой адсорбент, т.е. не более 0,2-0,3 г HO на 1 г адсорбента), медленная адсорбция и десорбция (регенерация адсорбента), высокие температуры, требующиеся для десорбции воды (обычно выше 300°C).
Известны адсорбенты, основанные на использовании пористых матриц, модифицированных добавками гигроскопических соединений (как правило, солей). Подобные сорбенты описаны в патенте DE4130035, B01D 53/60, опубл. 23.09.1993, публикациях (I.V. Ponomarenko et al., Microporous and Mesoporous Materials, 129 (2010) 243; J. Mrowiec-Bialon et al., Chem. Mater., 9 (1997) 2486; Yu.I. Aristov et al., React. Kinet. Catal., 592 (1996) 325; D.I. Kolokolov et al., J. Phys. Chem., C, 11233 (2008) 12853).
Наиболее близким к настоящему изобретению прототипом является композитный осушитель газов и жидкостей, содержащий пористую матрицу с открытой системой пор, отличающийся тем, что композитный осушитель содержит активное влагопоглощающее высокогигроскопичное вещество, помещенное в поры матрицы и способное к обратимым процессам гидратации - дегидратации, причем в качестве активного влагопоглощающего вещества используют сульфаты щелочных и щелочноземельных металлов, нитраты щелочных и щелочноземельных металлов, галогениды щелочных металлов, галогениды кальция, и их смеси, например сорбенты, содержащие хлорид кальция (RU 2169606, B01D 53/26, опубл.27.06.2001).
2
3
3
Недостатком прототипа является невысокая емкость по воде, не превышающая 0,45 г HO на 1 г сухого адсорбента и недостаточно низкие температуры регенерации (около 200°C). Невысокая емкость данных адсорбентов объясняется невысокими величинами объема пор, характерными для оксида алюминия (0,3-0,5 см/г) и силикагеля (0,5-0,8 см/г). Кроме того, системы на основе хлорида кальция расплываются при полном насыщении или высоком содержании воды в газе (воздухе).
Техническим результатом настоящего изобретения является создание эффективного адсорбента с емкостью, превышающей 0,45 г/г, и температурами десорбции (регенерации) не выше 100°C, сохраняющего текстуру сухого сыпучего материала при полном насыщении водой или при высоком содержании воды в газе (воздухе).
3
Для достижения технического результата предлагается адсорбент для осушки газов, содержащий пористую матрицу и в порах матрицы активное влагопоглощающее гигроскопическое вещество, отличающийся тем, что в качестве пористой матрицы используют мезопористые силикаты из группы, включающей силикат МСМ-41, алюмосиликат, цирконосиликат или титаносиликат с размером мезопор 2-50 нм и общим объемом мезопор не менее 1-2 см/г, полученные методом золь-гель синтеза или темплатного синтеза, в мезопоры которых методом пропитки из водного раствора с последующей сушкой адсорбента при 100°C в течение 2 часов введено активное влагопоглощающее гигроскопическое вещество из группы гидрофосфатов или дигидрофосфатов натрия или калия с размерами частиц 1-10 нм в количестве 40-100 вес.% в расчете на сухое вещество матрицы.
Поскольку известно, что температурные характеристики определяются размером частиц, то достижение высокой емкости и снижение температуры выделения (десорбции) воды обеспечивается наноразмерными (1-10 нм) частицами нанесенных солей, то есть имеет место ярко выраженный наноразмерный эффект.
3
2
В качестве высокопористой матрицы используют оксидные и смешанные оксидные системы с объемом пор 1-2 см/г на основе оксидов кремния, циркония, алюминия и титана, полученные золь-гель методом или темплатным синтезом, а также углеродные материалы. При этом удельная поверхность данных систем составляет от 500 до 1500 м/г. Важнейшим свойством пористой матрицы, полученной методом золь-гель синтеза или темплатного синтеза, является наличие и преобладание мезопор с диаметром 2-50 нм и отсутствие или незначительная доля микропор (<2 нм).
Количество активного влагопоглощающего гигроскопического вещества из группы гидрофосфатов или дигидрофосфатов натрия или калия с размерами частиц от 1-10 нм составляет 40-100 вес.% (в расчете на сухую пористую матрицу).
Матрица предварительно подвергается термической обработке при температурах 200-600°C, предпочтительно 200-350°С, в течение 1-5 час. Регенерация адсорбента с целью удаления адсорбированной воды осуществляется нагреванием в токе сухого воздуха или инертного газа при температурах 60-120°C.
Изобретение иллюстрируется следующими примерами.
2
3
2
2
4
2
Пример 1. Для приготовления адсорбента осушителя газов используют мезопористый силикат типа МСМ, приготовленный темплатным синтезом с использованием цетилтриметиламоний бромида в качестве темплата и предварительно прогретый в токе воздуха при 200°C 3 ч. Удельная поверхность по БЭТ 1023,9 м/г, объем мезопор (диаметр пор ≤50 нм) 1,947 см/г, объем микропор (диаметр пор ≤ 2 нм) 0,253 см/г. Гидрофосфат натрия вводят в матрицу мезопористого силиката (10 г) из 1 М водного раствора методом пропитки матрицы по влагоемкости при 20°C в три приема. После нанесения 80 вес.% NaHPO (8 г), адсорбент сушат на воздухе при 100°C в течение 2 часов. Емкость адсорбента по воде определяют в статической установке по поглощению паров воды при 20°C при относительной влажности 75% до постоянного веса, после чего взвешиванием определяют количество адсорбированной воды. Емкость составила 1,2 г HO/г адсорбента. После насыщения водой адсорбент сохраняет текстуру сухого сыпучего материала.
2
Пример 2. Образец адсорбента готовят по примеру 1, за исключением того, что гидрофосфат натрия вводят в количестве 100% (10 г). Емкость составила 1,45 г HO/г адсорбента. После насыщения водой адсорбент сохраняет текстуру сухого сыпучего материала.
2
3
2
Пример 3. Для приготовления адсорбента используют в качестве матрицы мезопористый цирконосиликат, приготовленный золь-гель методом и предварительно прогретый в токе воздуха при 200°C 3 ч. Удельная поверхность по БЭТ 875 м/г, объем мезоропор 1,4 см/г. Гидрофосфат натрия наносят на мезопористый цирконосиликат (10 г) из 1 М водного раствора методом пропитки матрицы по влагоемкости при 20°C в три приема. После нанесения 80 вес.% гидрофосфата натрия (8 г), адсорбент сушат на воздухе при 100°C в течение 2 часов. Емкость адсорбента по воде определяют как в примере 1. Емкость составила 1,15 г HO/г адсорбента. После насыщения водой адсорбент сохраняет текстуру сухого сыпучего материала.
2
3
2
Пример 4. Для приготовления адсорбента используют в качестве матрицы мезопористый алюмосиликат, приготовленный золь-гель методом и предварительно прогретый в токе воздуха при 200°C 3 ч. Удельная поверхность по БЭТ 987 м/г, объем мезоропор 1,3 см/г. Гидрофосфат натрия наносят на мезопористый алюмосиликат (10 г) из 1 М водного раствора методом пропитки матрицы по влагоемкости при 20°C в три приема. После нанесения 80 вес.% гидрофосфата натрия (8 г), адсорбент сушат на воздухе при 100°C в течение 2 часов. Емкость адсорбента по воде определяют как в примере 1. Емкость составила 1,15 г HO/г адсорбента. После насыщения водой адсорбент сохраняет текстуру сухого сыпучего материала.
2
3
2
Пример 5. Для приготовления адсорбента используют в качестве матрицы мезопористый титаносиликат, приготовленный золь-гель методом и предварительно прогретый в токе воздуха при 200°C 3 ч. Удельная поверхность по БЭТ 980 м/г, объем мезоропор 1,25 см/г. Гидрофосфат натрия наносят на мезопористый титаносиликат (10 г) из 1 М водного раствора методом пропитки матрицы по влагоемкости при 20°C в три приема. После нанесения 80 вес.% гидрофосфата (8 г), адсорбент сушат на воздухе при 100°C в течение 2 часов. Емкость адсорбента по воде определяют как в примере 1. Емкость составила 1,05 г НО/г адсорбента. После насыщения водой адсорбент сохраняет текстуру сухого сыпучего материала.
2
4
2
Пример 6. Для приготовления адсорбента используют в качестве матрицы мезопористый силикат по примеру 1. Дигидрофосфат натрия наносят на мезопористый силикат (10 г) из 1 М водного раствора методом пропитки по влагоемкости при 20°C в три приема. После нанесения 80 вес.% NaHPO (8 г), адсорбент сушат на воздухе при 100°C в течение 2 часов. Емкость адсорбента по воде определяют в статической установке по поглощению паров воды при 20°C до постоянного веса, после чего взвешиванием определяют количество адсорбированной воды. Емкость составила 1,3 г HO/г адсорбента.
После насыщения водой адсорбент сохраняет текстуру сухого сыпучего материала.
2
4
2
Пример 7. Для приготовления адсорбента используют в качестве матрицы мезопористый силикат по примеру 1. Гидрофосфат калия наносят на мезопористый силикат (10 г) из 1 М водного раствора методом пропитки матрицы по влагоемкости при 20°C в три приема. После нанесения 80 вес.% KHPO (8 г), адсорбент сушат на воздухе при 100°C в течение 2 часов. Емкость адсорбента по воде определяют в статической установке по поглощению паров воды при 20°C до постоянного веса, после чего взвешиванием определяют количество адсорбированной воды. Емкость составила 1,2 г HO/г адсорбента. После насыщения водой адсорбент сохраняет текстуру сухого сыпучего материала.
2
4
2
Пример 8. Для приготовления адсорбента используют в качестве матрицы мезопористый силикат по примеру 1. Дигидрофосфат калия наносят на мезопористый силикат (10 г) из 1 М водного раствора методом пропитки матрицы по влагоемкости при 20°C в три приема. После нанесения 80 вес.% KHPO (8 г), адсорбент сушат на воздухе при 100°C в течение 2 часов. Емкость адсорбента по воде определяют в статической установке по поглощению паров воды при 20°C до постоянного веса, после чего взвешиванием определяют количество адсорбированной воды. Емкость составила 1,1 г НО/г адсорбента. После насыщения водой адсорбент сохраняет текстуру сухого сыпучего материала.
2
Пример 9. Образец готовят по примеру 1, за исключением того, что количество гидрофосфата натрия, вводимого в поры матрицы, составляет 60% (6 г), а относительная влажность составила 86%. Емкость составила 1,4 г HO/г адсорбента. После насыщения водой адсорбент сохраняет текстуру сухого сыпучего материала.
2
Пример 10. Образец готовят по примеру 1, за исключением того, что количество гидрофосфата натрия, вводимого в поры матрицы, составляет 60% (6 г), а относительная влажность составила 24%. Емкость составила 0,4 г HO/г адсорбента. После насыщения водой адсорбент сохраняет текстуру сухого сыпучего материала.
2
Пример 11. Образец готовят по примеру 1, за исключением того, что количество гидрофосфата натрия, вводимого в поры матрицы, составляет 60% (6 г), а относительная влажность составила 56%. Емкость составила 0,8 г HO/г адсорбента. После насыщения водой адсорбент сохраняет текстуру сухого сыпучего материала.
2
Пример 12. Образец готовят по примеру 1, за исключением того, что в качестве высокопористой матрицы используют активированный уголь, а количество гидрофосфата натрия, вводимого в поры матрицы, составляет 100% (10 г). Емкость составила 1,2 г HO/г адсорбента. После насыщения водой адсорбент сохраняет текстуру сухого сыпучего материала.
2
Пример 13. Образец готовят по примеру 1, за исключением того, что в качестве высокопористой матрицы используют активированный уголь, а в качестве гигроскопичного вещества - дигидрофосфат натрия. Количество дигидрофосфата натрия, вводимого в поры матрицы, составляет 100% (10 г). Емкость составила 1,1 г HO/г адсорбента. После насыщения водой адсорбент сохраняет текстуру сухого сыпучего материала.
Пример 14. Образец готовят по примеру 1, за исключением того, что в качестве высокопористой матрицы используют активированный уголь, а в качестве гигроскопичного вещества - гидрофосфат калия. Количество гидрофосфата калия, вводимого в поры матрицы, составляет 100% (10 г).
2
Емкость составила 1,05 г HO/г адсорбента. После насыщения водой адсорбент сохраняет текстуру сухого сыпучего материала.
2
Пример 15. Образец готовят по примеру 1, за исключением того, что в качестве высокопористой матрицы используют активированный уголь, а в качестве гигроскопичного вещества - дигидрофосфат калия. Количество дигидрофосфата калия, вводимого в поры матрицы, составляет 100% (10 г). Емкость составила 1 г HO/г адсорбента. После насыщения водой адсорбент сохраняет текстуру сухого сыпучего материала.
2
3
3
2
Пример 16. В качестве матрицы адсорбента - осушителя технологических газов (азот, гелий, аргон, кислород, водород) используют мезопористый силикат типа МСМ-41, предварительно прогретый в токе воздуха при 200°C 3 ч. Удельная поверхность по БЭТ 1023,9 м/г, объем мезоропор (диаметр пор<50 нм) 1,947 см/г, объем микропор (диаметр пор<2 нм) 0,253 см/г. Гидрофосфат натрия наносят на мезопористый силикат (10 г) из 1 М водного раствора методом пропитки матрицы по влагоемкости при 20°C в три приема. После нанесения 80 вес.% гидрофосфата натрия (8 г), адсорбент сушат на воздухе при 100°C в течение 2 часов. Емкость адсорбента по воде определяют в проточной установке по поглощению паров воды при 20°C при пропускании технологического газа, содержащего до 1 вес.% воды, через адсорбент до его насыщения (определяется по достижению постоянного веса), после чего взвешиванием определяют количество адсорбированной воды. Емкость составила 0,95 г НО/г адсорбента. После насыщения водой адсорбент сохраняет текстуру сухого сыпучего материала.
Пример 17. Регенерацию адсорбента по примеру 1 после насыщения парами воды проводят продувкой адсорбента сухим воздухом или инертным газом при температуре 100°C в течение 1 ч.
Пример 18. Регенерацию адсорбента по примеру 1 после насыщения парами воды проводят продувкой адсорбента сухим воздухом или инертным газом при температуре 60°C в течение 2 ч.
2
Таким образом, предлагаемые в настоящем изобретении адсорбенты воды (осушители) характеризуются более высокой емкостью по воде (0,45-1,45 г HO/г), чем известные системы, включая прототип, более низкой температурой десорбции воды для регенерации адсорбента 60-100°C и большей устойчивостью к расплыванию после насыщения адсорбционной емкости водой, сохраняя текстуру сухого сыпучего вещества.